(57)【要約】【課題】可塑剤中での分散性に優れたプラスチゾル用のアクリル系重合体微粒子の製造法を提供する。また、その重合体微粒子を用いた貯蔵安定性に優れたプラスチゾル組成物及びその被覆物品並びに成形品を提供する。【解決手段】カルボキシル基、燐酸基、スルホン酸基、水酸基、カルボニル基、エポキシ基より選ばれる少なくとも１種の官能基を有するアクリル系不飽和単量体を０．１質量％以上含有する単量体の水系乳化重合によるアクリル系重合体のエマルションを乾燥処理して得られる、一次粒子同士が４０％以上の解砕度で凝集したプラスチゾル用のアクリル系重合体微粒子及びその製造方法。上記重合体微粒子及び可塑剤を含むプラスチゾル組成物。プラスチゾル組成物を塗布した後に、硬化させて得られた被覆層を有する物品及び成形して得られた成形品。【選択図】なし【特許請求の範囲】
【請求項１】
カルボキシル基、燐酸基、スルホン酸基、水酸基、カルボニル基、エポキシ基より選ばれる少なくとも１種の官能基を有するアクリル系不飽和単量体を０．１質量％以上含有する単量体の水系乳化重合によるアクリル系重合体のエマルションを乾燥処理して得られる、一次粒子同士が４０％以上の解砕度で凝集したプラスチゾル用のアクリル系重合体微粒子。
【請求項２】
単量体の水系乳化重合が水溶性無機塩（Ａ）及び有機金属塩（Ｂ）より選ばれる少なくとも１種の塩化合物の存在下で実施された請求項１に記載のアクリル系重合体微粒子。
【請求項３】
水溶性無機塩（Ａ）及び有機金属塩（Ｂ）より選ばれる少なくとも１種の塩化合物の存在下でカルボキシル基、燐酸基、スルホン酸基、水酸基、カルボニル基、エポキシ基より選ばれる少なくとも１種の官能基を有するアクリル系不飽和単量体を０．１質量％以上含有する単量体を水系乳化重合し、次いで、得られたアクリル系重合体のエマルションを乾燥処理する、一次粒子同士が４０％以上の解砕度で凝集したプラスチゾル用のアクリル系重合体微粒子の製造方法。
【請求項４】
請求項１又は２に記載のアクリル系重合体微粒子及び可塑剤を含むプラスチゾル組成物。
【請求項５】
請求項４に記載のプラスチゾル組成物を塗布した後に硬化させて得られた被覆層を有する物品。
【請求項６】
請求項４に記載のプラスチゾル組成物を成形して得られた成形品。
【発明の詳細な説明】
【技術分野】
【０００１】
本発明はプラスチゾル用のアクリル系重合体微粒子に関する。また、本発明はアクリル系重合体微粒子を可塑剤に分散させたプラスチゾル組成物に関する。更に本発明はプラスチゾル組成物を用いて得られた被覆層を有する物品又は成形品に関する。
【背景技術】
【０００２】
重合体微粒子を可塑剤に分散させたプラスチゾル組成物は一般にペーストレジンと称され、現在工業的に広く用いられている。具体的には、自動車、床材、壁紙、鋼板等の各種用途に使用する被覆材、又はスラッシュ成形、ディップ成形、ローテーション成形等の各種成形用の材料として用いられている。特に、重合体微粒子として塩化ビニル系重合体微粒子を用いた塩化ビニル系プラスチゾル組成物が広く使用されている。
しかしながら、塩化ビニル系重合体は、例えば、低温で焼却すると猛毒物質であるダイオキシンが発生する問題を有している。この問題を解消するものとして、特許文献１には重合体微粒子としてアクリル系重合体のエマルションを噴霧乾燥して得られる微粒子を用いたアクリル系プラスチゾル組成物が提案されている。
【０００３】
アクリル系プラスチゾル組成物は、近年、ゾルインキ、マーキングフィルム、自動車や鋼板用被覆材、各種成形品等の分野において使用されており、要求される性能は高くなっている。
印刷用又は被覆用のゾルインキはスクリーンメッシュを通して使用される。ゾルインキを製造する場合、重合体の分散液を乾燥して得られる重合体粒子の凝集物の解砕性が不足すると、未解砕粒子がメッシュに詰まり、これによって生産性の低下及び成形品の外観低下が生じる。
また、ナイフコーターで基材フィルム上にゾル組成物を薄く塗工してマーキングフィルムを製造する場合、ゾルインキと同様、未解砕粒子がナイフコーター部に詰まり、これによって生産性の低下及び成形品の外観低下が生じる。
更に、自動車、鋼板等の用途に使用する被覆材においては金属基材との接着性が要求される。この場合、接着成分である重合体粒子の凝集物の解砕性が不足すると、基材と接着成分との接触面積が低下し、接着力が低下する傾向にある。
また、重合体粒子の凝集物の解砕性が不足すると、可塑剤が凝集物内部まで十分に浸透せず、また、ゾル組成物を加熱する際の熱が凝集物内部まで十分に伝熱されず、成膜性が不良となり、成形品の機械的物性が低下する原因になる。
これら問題点を解決するために、重合体粒子の凝集物の解砕性の向上が求められている。
【特許文献１】ＷＯ２０００／０１７４８号公報
【発明の開示】
【発明が解決しようとする課題】
【０００４】
本発明の目的は、可塑剤中での重合体微粒子の分散性及びプラスチゾル組成物の貯蔵安定性に優れ、且つプラスチゾル組成物の硬化被覆層を有する物品並びに成形品に優れた物性を発現させることができるプラスチゾル用のアクリル系重合体微粒子及びその製造法を提供することにある。また、本発明の目的はプラスチゾル用のアクリル系重合体微粒子を用いたプラスチゾル組成物及びその硬化被覆層を有する物品並びに成形品を提供することにある。
【課題を解決するための手段】
【０００５】
前記課題を解決するための第１の発明は、カルボキシル基、燐酸基、スルホン酸基、水酸基、カルボニル基、エポキシ基より選ばれる少なくとも１種の官能基を有するアクリル系不飽和単量体（以下、「単量体Ｘ」という）を０．１質量％以上含有する単量体の水系乳化重合によるアクリル系重合体のエマルションを乾燥処理して得られる、一次粒子同士が４０％以上の解砕度で凝集したプラスチゾル用のアクリル系重合体微粒子である。
また、第２の発明は、水溶性無機塩（Ａ）及び有機金属塩（Ｂ）より選ばれる少なくとも１種の塩化合物の存在下で単量体Ｘを０．１質量％以上含有する単量体を水系乳化重合し、次いで、得られたアクリル系重合体のエマルションを乾燥処理する、一次粒子同士が４０％以上の解砕度で凝集したプラスチゾル用のアクリル系重合体微粒子の製造方法である。
更に、第３の発明はアクリル系重合体微粒子及び可塑剤を含むプラスチゾル組成物である。
また、第４の発明はプラスチゾル組成物を塗布した後に硬化させて得られた被覆層を有する物品であり、第５の発明はプラスチゾル組成物を成形して得られた成形品である。
【発明の効果】
【０００６】
本発明により、可塑剤中での分散性に優れたアクリル系重合体微粒子及び貯蔵安定性に優れたプラスチゾル組成物が得られる。また、本発明のプラスチゾル組成物を使用することによりスクリーン印刷法、ナイフコーター等を使用するコーティング法等の加工方法を利用する場合に目詰まりの発生が抑えられ、生産性の向上が計れ、且つ、平滑性に優れた被覆層を有する物品が得られる。また、金属基材との接着性及び機械的物性に優れた成形品が得られ、自動車、鋼板等の各種用途に好適である。
【発明を実施するための最良の形態】
【０００７】
本発明のアクリル系重合体微粒子は、アクリル系重合体のエマルションを乾燥処理することによりアクリル系重合体の一次粒子同士が凝集した、粒子凝集物である。
【０００８】
アクリル系重合体は単量体を水分散媒中で水系乳化重合して得られる。
アクリル系重合体の質量平均分子量は得られる成形品の強度及び成形性の点から５万以上が好ましく、１０万以上がより好ましく、２０万以上が特に好ましい。
【０００９】
本発明において、原料である単量体は単量体Ｘを含有し、目的に応じてその他のアクリル系不飽和単量体やその他の不飽和単量体を含有することができる。
【００１０】
単量体Ｘは単量体中に０．１質量％以上含有されることにより、解砕性に優れたアクリル系重合体微粒子及び貯蔵安定性に優れたプラスチゾル組成物が得られ、金属基材への接着性に優れたプラスチゾル組成物の硬化物が得られる。
単量体Ｘの含有量の下限値は単量体中に０．２質量％以上が好ましく、０．４質量％以上がより好ましい。また、上限値は２５質量％以下が好ましく、２０質量％以下がより好ましく、１５質量％以下が特に好ましい。
単量体Ｘの具体例としては、（メタ）アクリル酸、イタコン酸、クロトン酸、マレイン酸、フマル酸、２−メタクリロイルオキシエチルコハク酸、２−メタクリロイルオキシエチルマレイン酸、２−メタクリロイルオキシエチルフタル酸、２−メタクリロイルオキシエチルヘキサヒドロフタル酸等のカルボキシル基含有エチレン性不飽和単量体；２−（メタ）アクリロイルオキシエチルアシッドフォスフェート等の燐酸基含有エチレン性不飽和単量体類；アリルスルホン酸等のスルホン酸基含有エチレン性不飽和単量体；（メタ）アクリル酸２−ヒドロキシエチル、（メタ）アクリル酸２−ヒドロキシプロピル、（メタ）アクリル酸４−ヒドロキシブチル等のヒドロキシル基含有（メタ）アクリル酸エステル類；（メタ）アクリル酸アセトアセトキエチル等のカルボニル基含有（メタ）アクリル酸エステル類；（メタ）アクリル酸グリシジル、アリルグリシジルエーテル、アクリル酸４−ヒドロキシブチルグリシジルエーテル等のエポキシ基含有（メタ）アクリル酸エステル類等が挙げられる。これらは１種で又は２種以上を併用して使用してもよい。中でも、（メタ）アクリル酸、（メタ）アクリル酸２−ヒドロキシエチル、（メタ）アクリル酸４−ヒドロキシブチル、（メタ）アクリル酸アセトアセトキエチル、（メタ）アクリル酸グリシジルは接着性を向上させる点で好ましい。また、これら単量体は容易に入手することができ、工業生産の点で好ましい。尚、（メタ）アクリル酸エステルとはアクリル酸エステルとメタクリル酸エステルの総称である。
【００１１】
その他のアクリル系不飽和単量体の具体例としては（メタ）アクリル酸メチル、（メタ）アクリル酸エチル、（メタ）アクリル酸ｎ−ブチル、（メタ）アクリル酸ｉ−ブチル、（メタ）アクリル酸ｔ−ブチル、（メタ）アクリル酸ヘキシル、（メタ）アクリル酸２−エチルヘキシル、（メタ）アクリル酸オクチル等の直鎖アルキルアルコールの（メタ）アクリル酸エステル類；（メタ）アクリル酸シクロヘキシル等の環式アルキルアルコールの（メタ）アクリル酸エステル類等が挙げられる。中でも、（メタ）アクリル酸メチル、（メタ）アクリル酸ｎ−ブチル、（メタ）アクリル酸ｉ−ブチル、（メタ）アクリル酸ｔ−ブチル、（メタ）アクリル酸２−エチルヘキシルは容易に入手することができ、工業生産の点で好ましい。
【００１２】
その他の不飽和単量体の具体例としては（メタ）アクリル酸Ｎ−ジメチルアミノエチル、（メタ）アクリル酸Ｎ−ジエチルアミノエチル等のアミノ基含有（メタ）アクリル酸エステル類；（メタ）アクリルアミド、ジアセトン（メタ）アクリルアミド、Ｎ−メチロール（メタ）アクリルアミド、Ｎ−メトキシメチル（メタ）アクリルアミド、Ｎ−エトキシメチル（メタ）アクリルアミド、Ｎ−ブトキシメチル（メタ）アクリルアミド等の（メタ）アクリルアミド；ウレタン変性（メタ）アクリル酸エステル類；シリコーン変性（メタ）アクリル酸エステル類が挙げられる。
【００１３】
アクリル系重合体のエマルションの製造方法としては公知の水系乳化重合方法が挙げられる。
【００１４】
水系乳化重合においては、水溶性無機塩（Ａ）及び有機金属塩（Ｂ）より選ばれる少なくとも１種の塩化合物の存在下で重合することが好ましい。塩化合物の存在により、単量体を重合する際に単量体の水への溶解性を低下させる効果と電荷中和による水溶性重合体の生成を抑制する効果が得られると考えられる。
【００１５】
本発明で使用される塩化合物は容易に入手可能であり、また、水又は単量体への溶解性に優れている傾向にあり、好ましい。更に、塩化合物を使用することでアクリル系重合体微粒子同士の静電気を抑制できることから、粉体としての取り扱い性が向上し易い。
【００１６】
水溶性無機塩（Ａ）の具体例としては、塩化カリウム、硫酸カリウム、炭酸カリウム等のカリウム塩類；塩化ナトリウム、硫酸ナトリウム、炭酸ナトリウム等のナトリウム塩類；硫酸マグネシウム等のマグネシウム塩類；硫酸カルシウム等のカルシウム塩類；塩化アルミニウム、硫酸アルミニウム等のアルミニウム塩類；硫酸亜鉛等の亜鉛塩類；硫酸マンガン等のマンガン塩類が挙げられる。この中で、得られるアクリル系重合体の分子量を低下させる効果が小さく重合中の一次粒子同士の凝集が少ないことから、塩化カリウム、硫酸カリウム及び硫酸ナトリウムが好ましい。
【００１７】
有機金属塩（Ｂ）の具体例としては、オクチル酸亜鉛、ナフテン酸亜鉛、ウンデシレン酸亜鉛等の亜鉛塩類；オクチル酸カルシウム、ナフテン酸カルシウム等のカルシウム塩類；オクチル酸マンガン等のマンガン塩類；オクチル酸アルミニウム等のアルミニウム塩類が挙げられる。中でも、単量体への溶解性に優れており、また、重合時の一次粒子同士の凝集が少ないことからオクチル酸亜鉛が好ましい。
【００１８】
塩化合物の添加量は、単量体の組成、量及び重合に使用する水の量によって適正な量を選択できる。例えば、水溶性の高い単量体の水中への溶解性を低下させてアクリル系重合体微粒子の解砕性を向上させる点から、塩化合物の添加量の下限値は重合に用いる水１００質量部に対して０．００５質量部以上が好ましく、０．０１質量部以上が更に好ましく、０．０２質量部以上が特に好ましい。また、塩化合物の添加量の上限値は、重合時の粒子同士の凝集が少なくなることから、水１００質量部に対して３質量部以下が好ましく、２質量部以下が更に好ましく、１質量部以下が特に好ましい。
【００１９】
乳化剤としては、公知の各種アニオン性、カチオン性及びノニオン性の乳化剤、更には高分子乳化剤等が挙げられる。また、乳化剤成分中にエチレン性不飽和結合を持つ、いわゆる反応性乳化剤も使用できる。
【００２０】
乳化剤を使用してミセルの存在下で通常の乳化重合すると粒子径が小さくなるため、シード粒子の重合法としてはソープフリー乳化重合法が好ましい。
また、シード粒子に単量体を吸収させて塩化合物の存在下で重合させる工程を少なくとも１回行うことにより、一次粒子の粒子径を大きくすることができ、また、水溶性重合体の副生を抑制できるので好ましい。
塩化合物の添加方法としては、例えば、単量体と水と乳化剤の乳化液中に塩化合物を予め溶解させ、この乳化液を滴下する方法、単量体と水と乳化剤の乳化液及び塩化合物の水溶液若しくは水分散液を別々に滴下法等により添加する方法が挙げられる。
【００２１】
重合開始剤としては水分散媒に可溶な重合開始剤が挙げられる。例えば、過硫酸カリウム、過硫酸アンモニウム等の過硫酸塩が挙げられ、一次粒子の凝集を抑制する点で過硫酸カリウムを使用することが好ましい。
重合開始剤の使用量は任意に設定することができる。例えば、アクリル系重合体の分子量を高くすると被覆層を有する物品又は成形品の強度が向上することから、重合開始剤の使用量の上限値は単量体１００質量部に対して３質量部以下が好ましく、１質量部以下が更に好ましく、０．５質量部以下が特に好ましい。また、下限値は重合安定性の点から、単量体１００質量部に対して０．００１質量部以上が好ましく、０．００５質量部以上が更に好ましく、０．０１質量部以上が特に好ましい。
【００２２】
一次粒子の体積平均粒子径（体積平均一次粒子径）は可塑剤中での分散性の点で３００ｎｍ以上が好ましい。プラスチゾル組成物の粘度及び貯蔵安定性の点で、体積平均一次粒子径は３５０ｎｍ以上がより好ましく、４００ｎｍ以上が特に好ましい。また、一次粒子が沈殿せずに安定に分散する点から、体積平均一次粒子径は３μｍ以下が好ましい。
【００２３】
一次粒子の粒子構造としては、単一構造、多段重合で得られる２層以上のコア／シェル構造等の公知の構造が挙げられる。
その中でも、種々の必要物性を満足させる上で２層以上のコア／シェル構造が好ましい。例えば、可塑剤との相溶性が高い重合体組成のコア層と、可塑剤との相溶性が低い重合体組成のシェル層からなるコア／シェル構造の一次粒子が凝集したアクリル系重合体微粒子を用いたプラスチゾル組成物は貯蔵時に粘度の経時変化が低くなる傾向にある。また、このプラスチゾル組成物を用いた成形品は可塑剤のブリードアウトが小さく、且つ高強度のものが得られる傾向にある。
ここで、可塑剤との相溶性が高い重合体組成とは、可塑剤と重合体を１対１の質量比で混練したものを１３０〜２００℃の成形温度で成形した時に、６０分経過後においても成形品から可塑剤のブリードアウトが認められない重合体組成をいう。
また、可塑剤との相溶性が低い重合体組成とは、可塑剤と重合体を前記と同様の質量比で混練したものを成形して得られた成形品から６０分経過後に可塑剤のブリードアウトが多く認められる重合体組成をいう。
【００２４】
一次粒子のシェル層を可塑剤との相溶性が低い重合体組成にするためには、シェル層の原料となる単量体中に単量体Ｘを含有させることが好ましい。また、コア層及び／又はシェル層の原料となる単量体中に単量体Ｘを含有させることにより、プラスチゾル組成物を塗布した後に、硬化させて得られた被覆層は金属板等の基材に対して良好な接着性を有する。
シェル層を可塑剤との相溶性が低い重合体組成にすること及び金属板等の基材に対して良好な接着性を有するプラスチゾル組成物の硬化物を得る点で、単量体Ｘとしてはカルボキシル基、水酸基、カルボニル基、エポキシ基より選ばれる官能基を有する単量体の組み合わせが好ましい。
【００２５】
単量体Ｘは水に対する溶解性が高いので、重合時に単量体の一部が粒子内に吸収されないで水中で重合される。その結果、水溶性重合体が副生される。水溶性重合体を含有するエマルションを乾燥して重合体微粒子の粉体を得る場合、水溶性重合体が一次粒子同士を結合させるバインダーとなり、粒子凝集物の解砕性が悪くなる。従って、粒子凝集物の解砕性を向上させるためには、水溶性重合体の副生を抑制することが重要となる。
また、体積平均一次粒子径が３００ｎｍ以上になると粒子の表面積が低下するため、重合の際に単量体が粒子に吸収される速度が遅くなり、水溶性重合体が副生し易くなる。更に、２０℃における水系分散媒に対する溶解度が３％を超える単量体を使用する場合、水溶性重合体が副生し易くなる。具体的には、メタクリル酸（２０℃における水に対する溶解度∞）、アクリル酸（２０℃における水に対する溶解度∞）、メタクリル酸２−ヒドロキシエチル（２０℃における水に対する溶解度∞）、メタクリル酸４−ヒドロキシブチル（２０℃における水に対する溶解度∞）等が挙げられる。
【００２６】
水系乳化重合で製造されたアクリル系重合体の一次粒子は乾燥処理により凝集し、アクリル系重合体微粒子が得られる。後述するプラスチゾル組成物の硬化後の被覆層及び成形品表面の平滑性を考慮すると、アクリル系重合体微粒子の体積平均粒子径は１００μｍ以下が好ましい。
乾燥処理の方法としては、例えば凝固法、スプレードライ法等の公知の方法を適宜選択できる。
スプレードライ法は、アクリル系重合体のエマルションを乾燥用加熱ガスによって乾燥器中で噴霧乾燥して粉体とする方法であるが、解砕性に優れた粒子凝集物を得る上で、乾燥用加熱ガスの乾燥室出口での温度が一次粒子の外層部を形成する重合体のガラス転移温度（以下、「Ｔｇ」という）より低いことが好ましい。
【００２７】
アクリル系重合体微粒子は、一次粒子同士が解砕度として４０％以上、好ましくは５０％以上、更に好ましくは７０％以上、特に好ましくは８０％以上で凝集している。解砕度が４０％以上であるとアクリル系重合体微粒子は可塑剤に対して優れた分散性を示す。
また、三本ロールミル、ボールミル等のせん断力の強い混練機を使用せずに、せん断力の低いディゾルバに代表されるブレード型ミキサー、真空ミキサー等を使用してアクリル系重合体微粒子を解砕できる。その結果、プラスチゾル組成物の生産性が向上する。また、プラスチゾル組成物を用いて得られる被覆層の表面の平滑性に優れる。更に、プラスチゾル組成物を成形して得られた成形品の接着性及び機械的物性に優れる。
【００２８】
本発明において解砕度は下記式（１）で得られる値をいう。
解砕度（％）＝ＷＲＤ／ＷＤ×１００      （１）
ここで、ＷＤは、アクリル系重合体のエマルションに出力４．３Ｗ、周波数２２．５ｋＨｚの超音波を１分間照射したときの最小粒子径（ｄｍｉｎ）から最大粒子径（ｄｍａｘ）までの範囲の全ての粒子の質量をいう。また、ＷＲＤは、前記のエマルションを乾燥処理して得られるアクリル系重合体微粒子を水に分散させた分散液に前記条件で超音波を照射したときの、前記範囲の粒子径を有する粒子の質量をいう。
【００２９】
本発明のプラスチゾル組成物はアクリル系重合体微粒子を可塑剤に分散させたものである。
【００３０】
可塑剤は公知のものを適宜選択して使用することができる。具体例としては、フタル酸ジメチル、フタル酸ジエチル、フタル酸ジブチル、フタル酸ジヘプチル、フタル酸ジ−２−エチルヘキシル、フタル酸ジ−ｎ−オクチル、フタル酸ジイソノニル（以下、「ＤＩＮＰ」という）、フタル酸ジイソデシル、フタル酸ブチルベンジル等のフタル酸エステル系可塑剤；アジピン酸ジメチル、アジピン酸ジブチル、アジピン酸ジイソブチル、アジピン酸ジヘキシル、アジピン酸ジー２−エチルヘキシル、アジピン酸ジイソノニル、アジピン酸ジブチルジグリコール等のアジピン酸エステル系可塑剤；リン酸トリメチル、リン酸トリエチル、リン酸トリブチル、リン酸トリ−２−エチルヘキシル、リン酸トリブトキシエチル、リン酸トリフェニル、リン酸トリクレジル、リン酸トリキシレニル、リン酸クレジルフェニル等のリン酸エステル系可塑剤；トリメリット酸トリ−２−エチルヘキシル等のトリメリット酸エステル系可塑剤；セバシン酸ジメチル、セバシン酸ジブチル、セバシン酸ジ−２−エチルヘキシル等のセバシン酸エステル系可塑剤；アジピン酸ポリ−１，３−ブタンジオール等の脂肪族系ポリエステル可塑剤；エポキシ化大豆油等のエポキシ化エステル系可塑剤；アルキルスルホン酸フェニルエステル等のアルキルスルホン酸フェニルエステル系可塑剤；脂環式二塩基酸エステル系可塑剤；ポリプロピレングリコール、ポリブチレングリコール等のポリエーテル系可塑剤；クエン酸アセチルトリブチルが挙げられる。
【００３１】
可塑剤は必要に応じて１種で又は２種以上を併用して用いることができ、またその配合量は目的に応じて適宜変更することができる。
可塑剤の配合量はアクリル系重合体微粒子１００質量部に対して３５〜３５０質量部が好ましく、４０〜３００質量部がより好ましく、４５〜２５０質量部が特に好ましい。
【００３２】
本発明のプラスチゾル組成物には用途に応じて各種の添加剤を配合できる。具体例としては、炭酸カルシウム、水酸化アルミニウム、バライタ、クレー、コロイダルシリカ、マイカ粉、珪砂、珪藻土、カオリン、タルク、ベントナイト、ガラス粉末、酸化アルミニウム等の無機フィラー類、酸化チタン、カーボンブラック等の顔料、ミネラルターペン、ミネラルスピリット等の希釈剤、オクチル酸亜鉛等の減粘剤、消泡剤、防黴剤、防臭剤、抗菌剤、界面活性剤、滑剤、紫外線吸収剤、香料、発泡剤、レベリング剤、接着剤が挙げられる。
【００３３】
プラスチゾル組成物は公知の方法で調製できる。例えば、アクリル系重合体微粒子及び可塑剤、必要に応じて更に添加剤を混練釜に一括で仕込んで混練する。また、より強く混練するために、まず、アクリル系重合体微粒子及び可塑剤の一部、必要に応じて更に添加剤を仕込んで混練する。次いで、これに残りの可塑剤を追加し再混練する。尚、混練中にアクリル系重合体の温度が上がるのを防ぐ目的で、予め可塑剤及び添加剤を混練しておき、これにアクリル系重合体微粒子を追加して混練してもよい。
プラスチゾル組成物を調製する機器としては公知のものが使用できる。例えば、ポニーミキサー、チェンジキャンミキサー、ホバートミキサー、プラネタリーミキサー、バタフライミキサー、らいかい機、ニーダー、三本ロールミル、ボールミル、真空ミキサーが挙げられる。
【００３４】
本発明の被覆層を有する物品は、プラスチゾル組成物を被覆材として基材上に塗布した後に硬化させたものである。
物品としては、例えば、壁紙、鋼板、自動車用部材が挙げられる。
プラスチゾル組成物を基材上に塗布する方法としては、例えば、ディップコーティング法、スプレーコーティング法、ナイフコーティング法、ロールコーティング法、カーテンフローコーティング法、刷毛塗り塗装法、静電塗装法が挙げられる。
プラスチゾル組成物を塗布した後に加熱して硬化させて成膜することにより、目的とする被覆層を有する物品を得ることができる。
【００３５】
本発明の成形品はプラスチゾル組成物を成形して得られるものである。
成形品としては、例えば、ビニルレザー、人形、玩具、手袋、床材、スポンジ物品、自動車部品、産業機械部品が挙げられる。
成形方法としては、ディップモールディング法、キャストモールディング法、スプラッシュモールディング法、ローテーショナルモールディング法等の成形法が挙げられる。
【実施例】
【００３６】
以下、実施例を用いて本発明を詳細に説明する。実施例中、「部」は「質量部」を意味する。また、各評価は以下の方法により実施した。
【００３７】
（１）一次粒子の体積平均粒子径及び粒子径分布
エマルション中の粒子の粒子径及び粒子径分布をレーザー回折／散乱式粒度分布測定装置（堀場製作所製ＬＡ−９２０）を用いて測定した。測定条件としては、まず、槽内循環レベルを２、相対屈折率を１.１２に設定した。次いで、エマルションに出力４．３Ｗ、周波数２２．５ｋＨｚの超音波を１分照射した。更に、蒸留水を追加してエマルションの透過率が７５〜９５％になるように調整した後、体積基準から算出したメジアン径を測定し、一次粒子の体積平均粒子径とした。また、粒子径と同様にして体積基準による粒子径分布を測定した。
【００３８】
（２）アクリル系重合体微粒子の体積平均粒子径及び解砕度
アクリル系重合体微粒子を蒸留水中に分散したときの粒子について、超音波を照射しない状態と超音波を照射した後の２条件で夫々体積平均粒子径及び粒子径分布を測定した。尚、測定に際しては前記（１）と同様の測定装置を用い、エマルションの透過率を前記（１）と同様とし、超音波を照射する場合は前記（１）と同様の条件で超音波を照射した。
また、この結果と（１）の方法で得られた一次粒子の粒子径分布の結果から解砕度を算出し、以下の基準で評価した。
◎：解砕度が５０％以上。
○：解砕度が４０％以上、５０％未満。
×：解砕度が４０％未満。
【００３９】
（３）アクリル系重合体のＴｇの計算方法
アクリル系重合体のＴｇは下記Ｆｏｘの式（２）から計算した。
【化１】
2008063368.tif 000002
Ｗｉ：単量体ｉの質量分率
Ｔｇｉ：単量体ｉのホモポリマーのＴｇ(℃)
単量体ｉのホモポリマーのＴｇは高分子データ・ハンドブック基礎編（高分子学会編初版）記載のデータを用いた。また、記載されていない重合体のＴｇは公知の手法であるＤＳＣ測定から求めた。
【００４０】
（４）プラスチゾル組成物の経時安定性
プラスチゾル組成物を２５℃の恒温槽で２時間保温した。次いで、Ｂ８Ｈ型粘度計（（株）東京計器製、ローター：Ｎｏ．７）を用いて回転数５ｒｐｍで１分後のプラスチゾル組成物の粘度を測定し、これを初期粘度η１とした。更に、これを４０℃の恒温水槽に１０日間貯蔵し、次いで２５℃の恒温槽で２時間保温した。この後、初期粘度（η１）と同様にしてプラスチゾル組成物の粘度を測定し、これを経時後粘度（η２）とした。ゾルの経時安定性は下記式（３）にて算出した増粘率で評価した。
増粘率（％）=η２/η１×１００−１００      （３）
◎：増粘率１００％未満。
○：増粘率１００％以上、３５０％未満。
×：増粘率３５０％以上。
【００４１】
（５）塗膜表面の平滑性
プラスチゾル組成物をテフロン（登録商標）コートされた鉄板（厚さ１ｍｍ）の上に膜厚２ｍｍにキャストした。次いで、これを１３０℃のギヤーオーブンに入れて２０分間加熱して塗膜を得た。これを金属板から剥離した後、金属面に接していなかった側の塗膜表面の平滑性を目視にて観察した。
◎：粒子凝集物の未解砕物による凹凸がなく、平滑性が非常に良好。
○：粒子凝集物の未解砕物による凹凸が僅かに認められるが、平滑性は実用上問題ないレベル。
×：粒子凝集物の未解砕物による凹凸が有り、平滑性が不十分。
【００４２】
（６）成形品の接着性
電着加工したダル鋼板（日本ルートサービス（株）製、幅２５ｍｍ×長さ１５０ｍｍ×厚み０．８ｍｍ）を使用した。このダル鋼板の端部分にプラスチゾル組成物を幅２５ｍｍ×長さ２５ｍｍの形状に塗布した。この塗布部に、同サイズの別のダル鋼板の端部分を、端部分のみが重なる状態でプラスチゾル組成物の厚さが３ｍｍとなるように圧接した。次いで、これを１３０℃の熱風オーブンに入れて２０分間加熱し、試験片を得た。これを室温で２４時間放置した後、試験片の両端をチャックにて挟み、２５℃環境下でせん断接着強度を測定した。測定には（株）エー・アンド・デイ製の引張測定装置（商品名「ＲＴＡ―２５０」）を用い、試験速度５０ｍｍ／分で測定した。せん断接着強度と破断した試験片の断面形状について以下の基準で評価した。
＜せん断接着強度＞
◎：０．８０ＭＰａ以上。
○：０．６０ＭＰａ以上、０．８０ＭＰａ未満。
×：０．６０ＭＰａ未満。
＜破断した試験片の断面形状＞
◎：ゾル硬化物が破壊して、大部分が鋼板上に残る凝集破壊。
○：ゾル硬化物が破壊して、一部が鋼板上に残る凝集破壊。
×：ゾル硬化物が破壊することなく、硬化物と鋼板の界面で剥離する界面剥離。
【００４３】
（７）成形品の引張強度及び引張伸度
プラスチゾル組成物をテフロン（登録商標）コートされた鉄板（厚さ１ｍｍ）の上にウェット膜厚２ｍｍでキャストした。これを１３０℃のギヤーオーブンに入れて２０分間加熱し、成形品を得た。これを金属板から剥離した後にダンベル２号試験片を切り出し、ＪＩＳ  Ｋ−７１１３に基づいて２５℃環境下で引張強度及び引張伸度を測定した。測定には（株）エー・アンド・デイ製の引張測定装置（商品名「ＲＴＡ―２５０」）を用い、試験速度２００ｍｍ／分で測定した。
＜引張強度＞
◎：１．４ＭＰａ以上。
○：１．１ＭＰａ以上、１．４ＭＰａ未満。
×：１．１ＭＰａ未満。
＜引張伸度＞
○：２００％以上
×：２００％未満
【００４４】
（８）アクリル系重合体の質量平均分子量
ＧＰＣ（ゲル・パーミエイション・クロマトグラフィ）法により以下の条件で測定したポリスチレン換算値をアクリル系重合体の質量平均分子量とした。
・装置：東ソー（株）製、高速ＧＰＣ装置ＨＬＣ−８０２０
・カラム：東ソー（株）製、ＴＳＫｇｅｌＧＭＨＸＬを３本直列に連結
・オーブン温度：３８℃
・溶離液：テトラヒドロフラン
・試料濃度：０.４質量％
・流速：１ｍＬ／分
・注入量：０.１ｍＬ
・検出器：ＲＩ（示差屈折計）
【００４５】
［実施例１］
温度計、窒素ガス導入管、攪拌棒、滴下漏斗及び冷却管を備えた２リットルの４つ口フラスコに純水４７６部を入れ、３０分間窒素ガスをバブリングさせて、純水中の溶存酸素を除去した。次に、窒素ガスをフローに変えた後、フラスコにメタクリル酸メチル２２．８部及びメタクリル酸ｎ−ブチル１７．４部を入れ、不飽和単量体混合物（ｍ）を得た。次いで、不飽和単量体混合物（ｍ）を２００ｒｐｍで攪拌しながら８０℃に昇温した。フラスコ内温が８０℃に達した時点で、純水３５部に過硫酸カリウム０.３５部を溶解した溶液をフラスコに一括で添加して重合を開始した。その後、フラスコ内の分散液を８０℃で６０分攪拌して重合を完了させてシード粒子の分散液を得た。
このシード粒子の分散液に、表１に示すように、塩化合物として塩化カリウムを加えた不飽和単量体混合物（Ｍ１）の乳化液を、シード粒子に吸収させることを意図して２．５時間かけて滴下しながら重合した。滴下終了後、８０℃で１時間攪拌して重合を完了させてコア粒子の分散液を得た。
このコア粒子の分散液に、表１に示すように、塩化合物として塩化カリウムを加えた不飽和単量体混合物（Ｍ２）の乳化液を２．５時間かけて滴下した。フラスコ内の分散液を更に８０℃で１時間攪拌してシェル部の重合を完了させてコア／シェル型の重合体のエマルションを得た。
このエマルションを室温まで冷却した後、ナイロン製メッシュ（ＮＢＣ製、商品名「Ｎ−Ｎｏ１１０Ｓ  １１５」）を用いて濾過した。得られた一次粒子の体積平均粒子径は５９０ｎｍであった。
次いで、スプレードライヤー（大河原化工機（株）ＣＬ−８型）を用いて、入口温度１５０℃、出口温度６５℃及びアトマイザ回転数２００００ｒｐｍでエマルションを噴霧乾燥した。乾燥した微粒子を目開き２５０μｍの篩で篩分し、質量平均分子量８１万のアクリル系重合体微粒子（Ｐ１）を得た。アクリル系重合体微粒子（Ｐ１）の物性を表２に示す。
【００４６】
［実施例２〜６］
塩化合物の種類若しくは量又は不飽和単量体混合物（Ｍ１）の組成を表１に示すものとした。その他の条件は実施例１と同様にしてアクリル系重合体微粒子（Ｐ２）〜（Ｐ６）を得た。アクリル系重合体微粒子（Ｐ２）〜（Ｐ６）の物性を表２に示す。
【００４７】
［比較例１］
塩化合物を添加せず、その他の条件は実施例１と同様にしてアクリル系重合体微粒子（Ｐ７）を得た。
【００４８】
［比較例２］
塩化合物を添加せず、不飽和単量体混合物（Ｍ１）及び（Ｍ２）の組成を表１に示すものとした。その他の条件は実施例１と同様にしてアクリル系重合体微粒子（Ｐ８）を得た。
【００４９】
【表１】
2008063368.tif 000003
【００５０】
表中の略号：
「−」：未添加
「ＭＭＡ」：メタクリル酸メチル（三菱レイヨン（株）製、商品名「アクリエステルＭ」）
「ｎ−ＢＭＡ」：メタクリル酸ｎ−ブチル（三菱レイヨン（株）製、商品名「アクリエステルＢ」）
「ＡＡＥＭ」：メタクリル酸アセトアセトキエチル（イーストマンケミカル社製、商品名「ＡＡＥＭ」）
「２−ＨＥＭＡ」：メタクリル酸２−ヒドロキシエチル（三菱レイヨン（株）製、商品名「アクリエステルＨＯ」）
「ｉ−ＢＭＡ」：メタクリル酸ｉ−ブチル（三菱レイヨン（株）製、商品名「アクリエステルＩＢ」）
「ＭＡＡ」：メタクリル酸（三菱レイヨン（株）製、商品名「メタクリル酸」）
「ＧＭＡ」：メタクリル酸グリシジル（三菱レイヨン（株）製、商品名「アクリエステルＧ」）
「ＯＴＰ」：ジオクチルスルホコハク酸ナトリウム（花王（株）製、商品名「ペレックスＯＴＰ」）
「オクチル酸亜鉛」：ホープ製薬（株）製、商品名「１８％オクトープＺｎ」）
【００５１】
【表２】
2008063368.tif 000004
【００５２】
［実施例７］
アクリル系重合体微粒子（Ｐ１）１００部及び可塑剤としてＤＩＮＰ（（株）ジェイ・プラス製、商品名「ＤＩＮＰ」）１００部を、真空ミキサー（(株)シンキー製、商品名「ＡＲＶ−２００」）を用いて、大気圧中、回転数２０００ｒｐｍで１０秒間混練した。次いで、真空ミキサーの内圧を２.７ｋＰａに減圧した後、回転数２０００ｒｐｍで１１０秒間混練し、均一なプラスチゾル組成物（１）を得た。プラスチゾル組成物（１）の経時安定性を評価した。評価結果を表３に示す。
また、ＤＩＮＰ１２０部、炭酸カルシウム（備北粉化工業（株）製、商品名「ライトン２６Ａ」）５０部及び炭酸カルシウム（備北粉化工業（株）製、商品名「ソフトン１０００」）５０部を計量した。これらを前記と同様の真空ミキサーを用いて、大気圧下で、回転数２０００ｒｐｍで１８０秒間混練した。次いで、この真空ミキサーにアクリル系重合体微粒子（Ｐ１）を１００部加え、更に大気圧下で、回転数２０００ｒｐｍで１０秒間混練した。この後、真空ミキサーの内圧を２.７ｋＰａに減圧し、回転数２０００ｒｐｍで１１０秒間混練した。続いて、この真空ミキサーにＤＩＮＰ２０部を加えた後、大気圧下で、回転数２０００ｒｐｍで１０秒間混練した。次いで、この真空ミキサーを２.７ｋＰａに減圧した後、回転数２０００ｒｐｍで５０秒間混練し、均一なプラスチゾル組成物（２）を得た。プラスチゾル組成物（２）を用いて塗膜表面の平滑性を評価した。評価結果を表３に示す。
更に、ＤＩＮＰ１８０部、アルキルスルホン酸フェニルエステル系可塑剤（バイエル社製、商品名「メザモール」）２０部、炭酸カルシウム（白石工業（株）製、商品名「白艶華ＣＣＲ」）１５０部、炭酸カルシウム（日東粉化工業（株）製、商品名「ＮＳ＃２００」）１００部及びアジピン酸ジヒドラジド（ＡＤＨ）１．７６部を計量した。これらを前記と同様の真空ミキサーを用いて、大気圧下で、回転数２０００ｒｐｍで１８０秒間混練した。次いで、この真空ミキサーにアクリル系重合体微粒子（Ｐ１）１００部及びウレタンプレポリマー（三井武田ケミカル（株）製、商品名「Ｂ７０４０」）を４０部加えた後、大気圧下で、回転数２０００ｒｐｍで１０秒間混練した。続いて、真空ミキサーの内圧を２.７ｋＰａに減圧した後、回転数２０００ｒｐｍで１１０秒間混練し、均一なプラスチゾル組成物（３）を得た。プラスチゾル組成物（３）を用いて評価用の試験片を製造し、成形品の接着性並びに引張強度及び引張伸度を評価した。評価結果を表３に示す。
表３の結果から明らかなように、プラスチゾル組成物の経時安定性に優れていた。また、塗膜表面の平滑性が良好であり、且つ、鋼板接着部のせん断強度が高く、ゾル硬化物が破壊する凝集破壊であり、接着性に優れていた。更に、成形品の引張強度及び引張伸度が高く、強靭性に優れていた。
【００５３】
［実施例８〜１２及び比較例３、４］
表３に記載したアクリル系重合体微粒子に変更し、その他の条件は実施例７と同様にして各評価を実施した。評価結果を表３に示す。
表３の結果から明らかなように、各実施例は実施例７の場合と同様に良好な結果を示した。
これに対し、比較例３では塗膜表面の平滑性が不十分であった。また、鋼板接着部のせん断強度が低く、界面剥離が生じ、接着性が不十分であった。更に、成形品の引張強度及び引張伸度が低く、機械的強度に劣っていた。
また、比較例４はプラスチゾル組成物の経時安定性が不十分であり、また、プラスチゾル組成物の硬化物の鋼板に対するせん断接着強度が低く、ゾル硬化物が破壊することなく、鋼板と硬化物との界面から剥離する界面剥離を生じ、接着性が不十分である。
【００５４】
【表３】
2008063368.tif 000005